ГЕТЕРОФАЗНЫЙ ПОЛИМЕР ПОЛИПРОПИЛЕНА

2
1. Гетерофазный сополимер пропилена-этилена, имеющий ПТР от 0,5 до 100 г/10 мин и полученный с использованием катализатора с единым центром полимеризации на металле, включающий:
(i) гомополимер пропилена или матрицу из сополимера пропилена-этилена, имеющую вплоть до 4 мас.% этилена, и
(ii) этиленпропиленовую эластичную (ЭПЭ) фазу, диспергированную в матрице,
при этом указанный гетерофазный сополимер пропилена-этилена имеет содержание растворимой в холодном ксилоле (РК) фракции от 20 до 40%,
причем содержание этилена в растворимой в холодном ксилоле фракции указанного гетерофазного сополимер пропилена-этилена составляет от 70 до 90 мас.%,
3
причем растворимая в холодном ксилоле фракция указанного гетерофазного сополимера пропилена-этилена имеет характеристическую вязкость (ХВ) 300 см/г (3,0 дл/г) или более, и
причем энтальпия плавления (ΔНпл) гетерофазного сополимера пропилена-этилена составляет от 10 до 30 Дж/г при температуре от 0 до 130°С.
2. Гетерофазный сополимер по п. 1, который образован в три стадии.
3. Гетерофазный сополимер по п. 1, в котором матричный компонент представляет собой гомополимер.
4. Гетерофазный сополимер по п. 1, в котором содержится от 20 до 35 мас.% растворимого в холодном ксилоле (РК) компонента.
2
5. Гетерофазный сополимер по п. 1, имеющий показатель текучести расплава ПТР от 0,7 до 60 г/10 мин.
6. Гетерофазный сополимер по п. 1, в котором содержание этилена в растворимой в холодном ксилоле фракции (С2(РК)) составляет от 71 до 90 мас.%.
3
7. Гетерофазный сополимер по п. 1, в котором характеристическая вязкость растворимого в холодном ксилоле компонента (ХВ(РК)) находится в диапазоне от 300 до 400 см/г (от 3,0 до 4,0 дл/г).
2
8. Гетерофазный сополимер по п. 1, в котором ударная вязкость по Шарпи составляет по меньшей мере 50 кДж/м при 23°С.
9. Гетерофазный сополимер по п. 1, в котором переход из состояния хрупкого разрушения в квазипластичное (BDT) происходит при 0°С или менее.
10. Гетерофазный сополимер по п. 1, имеющий по меньшей мере две точки плавления.
11. Гетерофазный сополимер по любому из предшествующих пп. 1-10, в котором температура стеклования растворимой в ксилоле фракции составляет от -30 до -45°С.
12. Способ получения гетерофазного сополимера пропилена-этилена по пп. 1-11, включающий полимеризацию:
(I) пропилена и при необходимости этилена для образования гомополимера пропилена или матрицы из сополимера пропилена-этилена, имеющей вплоть до 4 мас.% этилена, в качестве указанного матричного компонента, и последующую полимеризацию
(II) пропилена и этилена, предпочтительно в газовой фазе, для образования этиленпропиленовой эластичной фазы, диспергированной в матрице,
при этом обе стадии (I) и (II) проходят в присутствии одного и того же катализатора с единый центром полимеризации на металле, находящегося в твердом мелкодисперсном состоянии, который не содержит внешнего носителя, предпочтительно катализатора, включающего (i) комплекс формулы (I):
в которой М представляет собой цирконий или гафний,
каждый X представляет собой сигма-лиганд,
2
2
2
2
2
2
2
1
20
1
20
6
20
7
20
7
20
L представляет собой бивалентный мостик, выбранный из -R'C-, -R'C-CR'-, -R'Si-, -R'Si-SiR'-, -R'Ge-, где каждый R' независимо представляет собой атом водорода, C-C-гидрокарбил, три(С-С-алкил)силил, С-С-арил, С-С-арилалкил или С-С-алкиларил,
2
2
1
20
R и R' каждый независимо представляют собой C-C углеводородный радикал, при необходимости содержащий один или более гетероатомов из групп 14-16,
5'
1-20
R представляет собой C углеводородную группу, содержащую один или более гетероатомов из групп 14-16, при необходимости замещенных одним или более атомов галогена,
6
6'
1-20
R и R каждый независимо представляют собой водород или С углеводородную группу, при необходимости содержащую один или более гетероатомов из групп 14-16,
7
7'
1-20
R и R каждый независимо представляют собой водород или C углеводородную группу, при необходимости содержащую один или более гетероатомов из групп 14-16,
1
Ar независимо представляет собой арил или гетероарильную группу, имеющую до 20 атомов углерода, при необходимости замещенных одной или более группами R,
1
Ar' независимо представляет собой арил или гетероарильную группу, имеющую до 20 атомов углерода, при необходимости замещенных одной или более группами R,
1
1
4
1-20
каждый R представляет собой С углеводородную группу или две R группы на соседних атомах углерода, взятых вместе, могут образовывать конденсированный 5 или 6 членный неароматический цикл с Ar группой, причем собственно указанный цикл при необходимости замещен одной или более группами R,
4
1-20
каждый R представляет собой С углеводородную группу,
и (ii) сокатализатор, включающий соединение металла из группы 13, например, соединение Al или бора.
13. Способ получения сополимера пропилена-этилена по п. 12, в котором катализатор получают путем получения комплекса формулы (I) и сокатализатора (ii), как описано выше,
образования эмульсионной системы жидкость/жидкость, которая включает раствор компоненты катализатора (i) и (ii), диспергированные в растворителе, и затвердевания указанных диспергированных капель с образованием твердых частиц,
14. Изделие, такое как, например, пленка, включающая гетерофазный сополимер пропилена-этилена по пп. 1-11.
15. Применение гетерофазного сополимера пропилена-этилена по пп. 1-11 при производстве изделия.